(57)【要約】      （修正有）【課題】水の蒸発量を抑えて、表面の温度低減効果を長続きさせたインターロッキングブロック、床平板などの保水性ブロックを安価に提供する。【解決手段】保水量０．２０ｇ／ｃｍ３以上の保水性ブロックＡに於いて、その表面２から表面近傍の内部に、シリコーン系撥水剤を塗布または含浸させた含浸層３を形成した撥水処理を施す。【選択図】図１
0003202672.tif 000002
【実用新案登録請求の範囲】
【請求項１】
保水量０．２０ｇ／ｃｍ３以上の保水性ブロックに於いて、その表面から表面近傍の内部に、シリコーン系撥水剤を塗布または含浸させた含浸層を形成したことを特徴とする保水性ブロック。
【請求項２】
含浸層の含浸深さを５ｍｍまでとしたことを特徴とする請求項１記載の保水性ブロック。
【考案の詳細な説明】
【技術分野】
【０００１】  本考案は、保水量０．２０ｇ／ｃｍ３以上の保水性を持つ本体の表面下の毛細管等の空隙部分を、表面から深さ方向で最大で５ｍｍ厚さ、水蒸気は通過するが水に濡れない空隙とし、水の蒸発量を抑えて、表面の温度低減効果を長続きさせたインターロッキングブロック、床平板などの保水性ブロックに関するものである。
【背景技術】
【０００２】  従来、保水性ブロックは、ブロック本体中に貯えた水を、ブロック表面を通じ蒸発させて、舗装面の温度を下げ、都市のヒートアイランド現象防止への貢献を狙うが、既存の保水性コンクリートブロックは、ブロック本体の貯水量が少ないので（ＩＬＢ規格は０．１５ｇ／ｃｍ３以上、通常０．１５ｇ／ｃｍ３〜０．２５ｇ／ｃｍ３、０．１５ｇ／ｃｍ３の場合６０ｍｍ厚ブロックで９ｍｍの保水であり、夏季晴天下では、５ｍｍ／日程度は蒸発する）、蒸発持続時間が少ない。更に本体内の毛細管が太いので、表層部分は容易に乾燥し、蒸発面が表面より下にすぐ下がってしまい、この両者で、表面温度低減効果は長続きしない（表面での蒸発が最も表面温度を下げる効果があり、蒸発面が５ｍｍ上も下がると、効果は１／４以下に激減する）。以上のことから既存の保水性コンクリートブロックの温度低減効果は、雨の後、一日程度。よって、普及は進んでいないばかりでなく、現状では常時水の供給がなければ、効果は続かない。【０００３】  そこで、考案者等は、保水量向上を狙って、微細な粉体である未利用資源のキラを使った焼成系ブロックを開発した（特許文献１）。微細な粉体の焼成品は、本体内に細い多数の毛細管を形成し、貯水能力は大きく、その保水量で０．２５ｇ／ｃｍ３以上ある。細い毛細管は水を保持するばかりではなく、敷設するために設ける敷き砂等下地側の水をも吸水する（水は毛管の太い方から細い方へ移動する、通常下地側−敷き砂や砕石の毛細管はこの開発品より太い）。ブロック本体内の水と下地側の水を合わせ利用できるので、表面での蒸発が長続きする。保水量が０．２５ｇ／ｃｍ３で、ブロック厚６０ｍｍであれば、本体に１５ｍｍ、敷き砂の保水量は０．３ｇ／ｃｍ３程度であるから、厚さ３０ｍｍであれば、この部分にも９ｍｍ貯水がある。降雨直後は、合わせて２４ｍｍ貯水も可能である。敷き砂の下には砕石が１００ｍｍ厚程度敷かれ、これに粒度調整砕石を使えば、更に貯水量は多くできる。適当な敷き砂を使い、このブロックを敷設した舗装面は、夏季、降雨後晴天が４日続いても、ブロック表面は湿ったままの状態を保ち、通常の保水しないセラミック系のブロックに比べ、日射の強い真昼で１２度から７度、表面温度は低い（＝温度低減効果）。このこと自体、大きな効果ではあるが、５日以降は、効果は急激に減少する。この効果をもっと長続きさせたい。これが本考案の目的である。【０００４】  また、このように、高い保水量を持つブロックは、元来それが目的であるが、表面に湿り気を帯び、濡れやすい。これが元で、冬季、霜柱が発生するような条件下では、ブロック表面に厚さ１ｍｍ程度の氷の層が出来ることがあり、滑りやすくなる。これを解決することも本考案の目的である。
さらには、黒カビや藻の発生がある。自然現象ではあるが、外観上問題視されることがあり、また藻の発生で滑りやすくなることもある。これを常時は湿ることのないようにすることも必要である。
さらに高い保水性ブロックの表面には無数の内部に繋がる毛細管の穴があり、これが微細の凹凸を形成していて、このため自動車のタイヤ痕が付着し、除去し難いことがある。これを、より付着し難くすることも必要である。【０００５】  これらを一挙に解決するのが本考案で、本体の表面から厚さ最大で５ｍｍの間は、この間に存在する毛細管等の空隙を水に濡れない層（水蒸気は通過）として、少なくとも表面を濡れなくした考案である。【０００６】  上述した課題を解決するために、表面に凹凸を設け、該表面に光触媒を被覆する方法が提案（特開２００５−４８３５９号公報）されている。（特許文献２）
また、抗菌性物質を基材内に混入することにより表面の菌の繁殖を防止するようになした提案として国際公開番号２００６／１２９８３８号公報がある。（特許文献３）
これらはいずれも有益な解決策であるが、いずれも材料が高価であり、表面処理の方法には言及されていない。
【先行技術文献】
【特許文献】
【０００７】
【特許文献１】実用新案登録第３１９２２５２号公報
【特許文献２】特開２００５−４８３５９号公報
【特許文献３】国際公開番号２００６／１２９８３８号公報
【考案の概要】
【考案が解決しようとする課題】
【０００８】  以上説明した課題は、それら課題となる現象は異なるが、保水性を保ちつつ、ブロック表面からの蒸発量を抑え、水の蒸発による温度低減効果を長続きさせたい。都市の夏季のヒートアイランド現象防止、冬季の乾燥防止に役立つ保水性ブロックを提供することにある。【０００９】  また、同時に藻の発生や歩行中のスリップなどの起こりにくい表面を実現する必要がある。汚れにくい、滑らない、舗装が実現できるものである。【００１０】  さらに、生産性の向上や効果の長期化とともにコストも安価に実現することも可能である。【００１１】  以上要約すると、都市の夏季のヒートアイランド現象は保水性のないアスファルトやコンクリート舗装も一因であり、その防止を狙って、保水性ブロックが市販されている。保水性はインターロッキングブロックでは、保水量０．１５ｇ／ｃｍ３以上の規格があるが、この程度の保水量（例えば０．２ｇ／ｃｍ３）では、夏季の温度低減効果の持続時間は極めて短い。せいぜい雨後１日。夏季日中、雨後一週間でも湿った状態を維持させるためには、保水量０．２５ｇ／ｃｍ３以上と敷き砂や路盤の選択が必要である。市販品はほとんど保水量０．２５ｇ／ｃｍ３以下で、温度低減効果は小さい。
本考案は温度低減効果持続を狙って、高保水量に於ける蒸発量を制限し、高保水量に伴い発生しやすくなる汚れ、滑りの問題解決を同時に図ったものである。
【考案を解決するための手段】
【００１２】  本考案は、かかる従来の課題を解決するものであり、保水量０．２０ｇ／ｃｍ３以上の保水性ブロックに於いて、その表面から表面近傍の内部に、シリコーン系撥水剤を塗布および含浸させたことを特徴とする保水性ブロックである。
これにより、保水性ブロックの水の蒸発量を低減させ、温度低減効果を長続きさせる機能を備えた保水性ブロックである。この時、表面下の毛細管等の空隙部分を、表面から最大で５ｍｍ厚さ、水に濡れない空隙とすることが最も良い。尚、表面から最大で５ｍｍ厚さを超えて含浸させても、さらに大きな効果が期待できず、費用と手間からして好ましくない。
【考案の効果】
【００１３】  ０．２５ｇ／ｃｍ３以上の高保水量の考案者考案の従来のブロック（従来品）では、水は表面で蒸発し、蒸発速度も速い。その量は夏季１日の通常の水面の蒸発量５ｍｍを超え、温度低減効果は４〜５日続くが、その後は、効果は急激に減少する。これを解決するため、表面から最大で５ｍｍ厚の間を水に濡れない層（気体は通す、５ｍｍ以上では、効果が長く続いたとしても、低減温度差が小さい）とする。これにより蒸発面が下がり、蒸発速度も従来品の１／２程度（降雨直後晴天２日間の数値）に下がって、低減効果の持続は長くなる。保水量も０．２５ｇ／ｃｍ３以上であったものが、本考案によると０．２０ｇ／ｃｍ３以上まで引き下げることが可能となり、強度アップも可能となる。
【００１４】  本考案により、表面は湿らないので、汚れにくい、滑らない、舗装が可能になり、都市の夏季のヒートアイランド現象防止、冬季の乾燥防止にも役立つ。
【図面の簡単な説明】
【００１５】
【図１】  本考案の実施例を示す部分断面図である。
【図２】  本考案の実施例に基づく温度変化を示すグラフである。
【考案を実施するための形態】
【００１６】  本考案を実施例に従って説明する。
図１は、本考案の保水性ブロックの部分縦断面図であり、本考案の保水性ブロックＡは、成形・焼成後（セラミック焼成系）、或は成形・硬化後（コンクリート系）、に表面に撥水処理を施す。撥水処理は、ブロック本体１の表面２にシリコーン系撥水剤（信越化学社製ポロンＣ）からなる含浸層３を必要に応じ、希釈して塗布する。この希釈割合は、塗布すべき保水性ブロック本体１の空隙の大きさによるが１０倍液を利用した場合は０．０１ｇ／ｃｍ２〜０．１ｇ／ｃｍ２である。
【００１７】  以下、本発明の好適な実施形態を説明する。
本考案は、保水量０．２５ｇ／ｃｍ３以上の保水性を持つ本体１表面２に、含浸層３を、浸透厚さ０．０ｍｍ（表面のみ）を超え５．０ｍｍ以上にはならないように塗布する。
【産業上の利用可能性】
【００１８】  都市の夏季のヒートアイランド現象は保水性のないアスファルトやコンクリート舗装も一因であり、その防止を狙って、保水性ブロックが市販されている。保水性はインターロッキングブロックでは、保水量０．１５ｇ／ｃｍ３以上の規格があるが、この程度の保水量（例えば０．２ｇ／ｃｍ３）では、夏季の温度低減効果の持続時間は極めて短く、せいぜい雨後１日。夏季日中、雨後一週間でも効果を維持させるためには、保水量０．２５ｇ／ｃｍ３以上と敷き砂や路盤の選択が必要である。市販品はほとんど保水量０．２５ｇ／ｃｍ３以下で、汚れや滑りの問題は発生しないが、温度低減効果は小さい。この両者を解決したものであり、夏季の温度低減効果の持続時間が長くなり、汚れ、滑りの問題発生もない。【００１９】  以上説明したように本考案は、温度低減効果持続を狙って、蒸発面を表面直下に下げ、更に汚れ、滑りの問題解決を同時に図ることができるものである。
効果を、図２の２０１５年夏季の、実験敷設品の表面温度測定例で示す。ブロックＡは通常の砂伏せ法で敷設してある。降雨後の１日目から１３日までの正午頃の表面温度を測定し（この夏は暑さ厳しく、晴天が続いた）、同時に測定した保水の無い同色のセラミックブロックの表面温度との温度差で効果を示す。
図中の「コ保水品」は市販のコンクリート系保水性ブロックである。「従来品」は４日目から効果が急激に減少するのに対し、表面から１ｍｍ厚の間を、水に濡れない層とした「撥水品」は初期の高い効果は見られないが、６度程度の効果が安定して続く。市販のコンクリート系保水性ブロックは、低減効果が見られない。【００２０】  このように効果が持続するようになると、従来品では、持続を狙って、本体の保水性が０．２５以上を確保するため、強度の許す範囲で、嵩密度と保水量は反比例するものであるが嵩密度を下げる工夫をし、嵩密度を１．８ｇ／ｃｍ３としていたが、２．０ｇ／ｃｍ３程度まで上げることも可能となり、強度面で有利となった。また、保水量も０．２ｇ／ｃｍ３以上と有利になった。【００２１】  さらに、温度低減効果のほかに、表面の汚れ（塵埃付着、カビ藻の発生）、表面の凍結による滑り、などを防ぐ効果も生まれ、その美観とともに、極めて利用価値のある保水性ブロックを提供することが可能となった。また、必要に応じて経年変化により、撥水効果がなくなったとしても、再塗布により、再現できることは、勿論のことである。
【産業上の利用可能性】
【００２２】  本考案は、保水性ブロックを製造する産業で利用される。
【符号の説明】
【００２３】  Ａ  保水性ブロック
１  保水性ブロック本体
２  表面
３  含浸層
【図１】
0003202672.tif 000003
【図２】
0003202672.tif 000004